(57)【要約】【課題】泡立ちが少なく、希釈時や保存時の安定性に優れたフタロシアニン系水系顔料分散体および該分散体を用いたインクジェット用インクを提供すること。【解決手段】少なくともフタロシアニン系の顔料、ノニオン系分散剤、芳香族スルホン酸塩、水を含有することを特徴とする水系顔料分散体。【選択図】図１
2008038075.tif 000002
【特許請求の範囲】
【請求項１】
少なくともフタロシアニン系の顔料、ノニオン系分散剤、芳香族スルホン酸塩、水を含有することを特徴とする水系顔料分散体。
【請求項２】
前記ノニオン系分散剤が下記一般式（１）で示される化合物の少なくとも一種であることを特徴とする請求項１に記載の水系顔料分散体。
【化１】
2008038075.tif 000012
（式中、Ｒは炭素数１〜２０のアルキル基、アリル基、アラルキル基を表わし、ｌは０〜７の整数を表わし、ｎは２０〜２００の整数を表わす。）
【請求項３】
さらに平均粒径１０ｎｍ未満のウレタン樹脂エマルジョン（Ａ）を含有することを特徴とする請求項１又は２に記載の水系顔料分散体。
【請求項４】
前記ウレタン樹脂エマルジョン（Ａ）がエーテル系ウレタン樹脂エマルジョンであることを特徴とする請求項１乃至３のいずれかに記載の水系顔料分散体。
【請求項５】
前記ウレタン樹脂エマルジョン（Ａ）がカルボキシル基を含有する自己乳化型であることを特徴とする請求項１乃至４のいずれかに記載の水系顔料分散体。
【請求項６】
前記芳香族スルホン酸塩が芳香族スルホン酸塩ホルマリン縮合物であることを特徴とする請求項１乃至５のいずれかに記載の水系顔料分散体。
【請求項７】
前記顔料の平均粒子径（Ｄ５０）が１０ｎｍ以上、１５０ｎｍ以下であることを特徴とする請求項１乃至６のいずれかに記載の水系顔料分散体。
【請求項８】
前記顔料に対するノニオン系分散剤の含有量が５重量％以上、１００重量％以下であることを特徴とする請求項１乃至７のいずれかに記載の水系顔料分散体。
【請求項９】
前記顔料に対する芳香族スルホン酸塩の含有量が０．０５重量％以上、１０重量％以下であることを特徴とする請求項１乃至８のいずれかに記載の水系顔料分散体。
【請求項１０】
前記顔料に対するウレタン樹脂エマルジョン（Ａ）の含有量が３重量％以上、２０重量％以下であることを特徴とする請求項２乃至９のいずれかに記載の水系顔料分散体。
【請求項１１】
水系顔料分散体中の固形分濃度の総量が６重量％以上、２５重量％以下であることを特徴とする請求項１乃至１０のいずれかに記載の水系顔料分散体。
【請求項１２】
前記ノニオン系分散剤、芳香族スルホン酸塩以外のノニオン系またはアニオン系の界面活性剤をさらに含有することを特徴とする請求項１乃至１１のいずれかに記載の水系顔料分散体。
【請求項１３】
さらに１種以上の樹脂エマルジョン（Ｂ）を含有することを特徴とする請求項１乃至１２のいずれかに記載の水系顔料分散体。
【請求項１４】
前記樹脂エマルジョン（Ｂ）がアクリル樹脂、スチレン−アクリル樹脂、アクリルシリコン樹脂、ウレタン樹脂のうちのいずれかであることを特徴とする請求項１３に記載の水系顔料分散体。
【請求項１５】
水系顔料分散体を製造する方法であって、該水系顔料分散体は少なくともフタロシアニン系の顔料、ノニオン系分散剤、芳香族スルホン酸塩、水を含有し、かつ該ノニオン系分散剤として前記一般式（１）で示される化合物の少なくとも一種を用い、該顔料とノニオン系および（または）芳香族スルホン酸塩を混合、分散後、ウレタン樹脂エマルジョン（Ａ）を混合することを特徴とする水系顔料分散体の製造方法。
【請求項１６】
請求項１乃至１４のいずれかに記載の水系顔料分散体を使用したことを特徴とするインクジェット用インク。
【請求項１７】
インクジェット用インクの製造方法であって、少なくともフタロシアニン系の顔料、ノニオン系分散剤、芳香族スルホン酸塩、水を用い、該顔料とノニオン系および（または）芳香族スルホン酸塩を混合、分散後、ウレタン樹脂エマルジョン（Ａ）を混合することを特徴とするインクジェット用インクの製造方法。
【請求項１８】
請求項１６に記載のインクを収容したことを特徴とするインクカートリッジ。
【請求項１９】
請求項１６に記載のインクを吐出させるヘッドを備えたことを特徴とするインクジェット装置。
【請求項２０】
前記ヘッドの駆動方式がピエゾ方式であることを特徴とする請求項１９に記載のインクジェット装置。
【請求項２１】
請求項１６に記載のインクを用い、インクジェットプリンタで印字することを特徴とする画像形成方法。
【請求項２２】
請求項１６に記載のインクを用い、記録を行なう方式のインクジェットプリンタで印字された画像形成物。
【発明の詳細な説明】
【技術分野】
【０００１】
本発明は、顔料の粒径が小さく、泡立ちが少なく、希釈時や保存時の安定性に優れたフタロシアニン系水系顔料分散体および該分散体を用いたインクジェット用インク等に関するものであり、印刷インキ等の顔料分散、機能性材料の分散に応用される。
【背景技術】
【０００２】
インクジェット記録方式は他の記録方式に比べてプロセスが簡単であるためフルカラー化が容易であり、簡略な構成の装置であっても高解像度の画像が得られる利点がある。インクジェット用インクとしては各種の水溶性染料を水、又は水と有機溶剤との混合液に溶解させた染料系インクが使用されているが、染料系インクは色調の鮮明性は優れているものの耐光性、耐水性に劣り、普通紙でのにじみも大きい欠点があった。一方、カーボンブラックや各種の有機顔料を分散させた顔料系インクは染料系インクと比較して耐光性や耐水性に優れ、普通紙でのにじみも少なく好適である。
【０００３】
顔料系インクのうち、分散剤として界面活性剤を用いる界面活性剤分散型では顔料と分散剤を混合後、分散を行なうだけで分散体を得ることができ、かつ短時間で微粒子化できるため製造コストを安くすることができるが、他の方式で作られた顔料分散体と比較して泡立ちが大きく、保存安定性に劣る傾向がある。顔料分散体の泡立ちが大きいとインクの泡立ちも大きくなり、インク不吐出や、維持機構での泡発生によるクリーニング性低下につながる。特にヘッドの駆動方式がピエゾ方式である場合、サーマル方式と比較してインク流路の体積が大きく、流路に気泡が溜まりインク不吐出が生じやすいため、泡立ちは画像の乱れに直結する。さらに分散剤としてアニオン系のものを使用すると泡立ちが大きくなる傾向がある。ノニオン系の分散剤を用いるとアニオン系の分散剤を用いたものより泡立ちが小さくなる傾向があるが、フタロシアニン系の顔料ではノニオン系分散剤を使用した顔料分散体を純水で希釈すると凝集することが新たに判明した。通常、インクジェット用顔料インクは顔料分散体に各種材料を添加して製造するが、純水で希釈する際に凝集する分散体ではこのような製造工程でも凝集し、吐出安定性の低下、あるいは画像品位の低下の一因となる。
【０００４】
界面活性剤分散型の分散体を使用し、保存安定性を向上させる方法として、特許文献１（特許３３９０１５３号公報）、特許文献２（特開２０００−２３９３９２号公報）、特許文献３（特開２００３−９６３４２号公報）等に記載されているように界面活性剤と高分子分散剤あるいはエマルジョン粒子を併用する方法があるが、確かに保存安定性は向上できるが界面活性剤系分散体の根本的な弱点である泡立ちに関しては何ら考慮されていない。
【０００５】
特許文献４（特開２００１−１９２５８３号公報）ではＰＯＥ（ｎ＝４０）β−ナフチルエーテルとジアルキルスルホサクシネート塩あるいはポリオキシエチレンアルキルエーテル酢酸塩を併用しているが、分散体にアニオン系界面活性剤であるジアルキルスルホサクシネート塩あるいはポリオキシエチレンアルキルエーテル酢酸塩を添加すると泡立ちが大きくなってしまい、このような分散体を使用したインクの泡立ちも大きくなってしまう。
【０００６】
【特許文献１】特許３３９０１５３号公報
【特許文献２】特開２０００−２３９３９２号公報
【特許文献３】特開２００３−９６３４２号公報
【特許文献４】特開２００１−１９２５８３号公報
【発明の開示】
【発明が解決しようとする課題】
【０００７】
本発明は、上記課題を解決するためのものであり、泡立ちが少なく、希釈時や保存時の安定性に優れたフタロシアニン系水系顔料分散体および該分散体を用いたインクジェット用インクを提供することを目的とする。
【課題を解決するための手段】
【０００８】
本発明者らは上記の課題を解決するために鋭意研究を重ねた結果、フタロシアニン系の顔料、ノニオン系分散剤、芳香族スルホン酸塩、水を含有することで泡立ちの少なさと希釈時や保存時の安定性を両立できることを初めて見出し、本発明に至った。
【０００９】
上記課題は、以下に示す本発明によって解決される。
（１）「少なくともフタロシアニン系の顔料、ノニオン系分散剤、芳香族スルホン酸塩、水を含有することを特徴とする水系顔料分散体」、
（２）「前記ノニオン系分散剤が下記一般式（１）で示される化合物の少なくとも一種であることを特徴とする前記第（１）項に記載の水系顔料分散体；
【００１０】
【化１】
2008038075.tif 000003
（式中、Ｒは炭素数１〜２０のアルキル基、アリル基、アラルキル基を表わし、ｌは０〜７の整数を表わし、ｎは２０〜２００の整数を表わす。）」、
（３）「さらに平均粒径１０ｎｍ未満のウレタン樹脂エマルジョン（Ａ）を含有することを特徴とする前記第（１）項又は第（２）項に記載の水系顔料分散体」、
（４）「前記ウレタン樹脂エマルジョン（Ａ）がエーテル系ウレタン樹脂エマルジョンであることを特徴とする前記第（１）項乃至第（３）項のいずれかに記載の水系顔料分散体」、
（５）「前記ウレタン樹脂エマルジョン（Ａ）がカルボキシル基を含有する自己乳化型であることを特徴とする前記第（１）項乃至第（４）項のいずれかに記載の水系顔料分散体」、
（６）「前記芳香族スルホン酸塩が芳香族スルホン酸塩ホルマリン縮合物であることを特徴とする前記第（１）項乃至第（５）項のいずれかに記載の水系顔料分散体」、
（７）「前記顔料の平均粒子径（Ｄ５０）が１０ｎｍ以上、１５０ｎｍ以下であることを特徴とする前記第（１）項乃至第（６）項のいずれかに記載の水系顔料分散体」、
（８）「前記顔料に対するノニオン系分散剤の含有量が５重量％以上、１００重量％以下であることを特徴とする前記第（１）項乃至第（７）項のいずれかに記載の水系顔料分散体」、
（９）「前記顔料に対する芳香族スルホン酸塩の含有量が０．０５重量％以上、１０重量％以下であることを特徴とする前記第（１）項乃至第（８）項のいずれかに記載の水系顔料分散体」、
（１０）「前記顔料に対するウレタン樹脂エマルジョン（Ａ）の含有量が３重量％以上、２０重量％以下であることを特徴とする前記第（２）項乃至第（９）項のいずれかに記載の水系顔料分散体」、
（１１）「水系顔料分散体中の固形分濃度の総量が６重量％以上、２５重量％以下であることを特徴とする前記第（１）項乃至第（１０）項のいずれかに記載の水系顔料分散体」、
（１２）「前記ノニオン系分散剤、芳香族スルホン酸塩以外のノニオン系またはアニオン系の界面活性剤をさらに含有することを特徴とする前記第（１）項乃至第（１１）項のいずれかに記載の水系顔料分散体」、
（１３）「さらに１種以上の樹脂エマルジョン（Ｂ）を含有することを特徴とする前記第（１）項乃至第（１２）項のいずれかに記載の水系顔料分散体」、
（１４）「前記樹脂エマルジョン（Ｂ）がアクリル樹脂、スチレン−アクリル樹脂、アクリルシリコン樹脂、ウレタン樹脂のうちのいずれかであることを特徴とする前記第（１３）項に記載の水系顔料分散体」、
（１５）「水系顔料分散体を製造する方法であって、該水系顔料分散体は少なくともフタロシアニン系の顔料、ノニオン系分散剤、芳香族スルホン酸塩、水を含有し、かつ該ノニオン系分散剤として前記一般式（１）で示される化合物の少なくとも一種を用い、該顔料とノニオン系および（または）芳香族スルホン酸塩を混合、分散後、ウレタン樹脂エマルジョン（Ａ）を混合することを特徴とする水系顔料分散体の製造方法」、
（１６）「前記第（１）項乃至第（１４）項のいずれかに記載の水系顔料分散体を使用したことを特徴とするインクジェット用インク」、
（１７）「インクジェット用インクの製造方法であって、少なくともフタロシアニン系の顔料、ノニオン系分散剤、芳香族スルホン酸塩、水を用い、該顔料とノニオン系および（または）芳香族スルホン酸塩を混合、分散後、ウレタン樹脂エマルジョン（Ａ）を混合することを特徴とするインクジェット用インクの製造方法」、
（１８）「前記第（１６）項に記載のインクを収容したことを特徴とするインクカートリッジ」、
（１９）「前記第（１６）項に記載のインクを吐出させるヘッドを備えたことを特徴とするインクジェット装置」、
（２０）「前記ヘッドの駆動方式がピエゾ方式であることを特徴とする前記第（１９）項に記載のインクジェット装置」、
（２１）「前記第（１６）項に記載のインクを用い、インクジェットプリンタで印字することを特徴とする画像形成方法」、
（２２）「前記第（１６）項に記載のインクを用い、記録を行なう方式のインクジェットプリンタで印字された画像形成物」。
【発明の効果】
【００１１】
本発明の水系顔料分散体は製造コストに優れた界面活性剤分散型の分散体であり、泡立ちが少なく、希釈時や保存時の安定性に優れている。またこの分散体を用いたインクは吐出安定性に優れている。
【発明を実施するための最良の形態】
【００１２】
以下、本発明を更に詳しく説明する。
本発明のフタロシアニン系水系顔料分散体は、少なくともフタロシアニン系の顔料、ノニオン系分散剤、芳香族スルホン酸塩、水を含有することを特徴とする水系顔料分散体である。
【００１３】
フタロシアニン系の顔料、ノニオン系分散剤に芳香族スルホン酸塩を添加することにより純水希釈時の凝集を抑制することができる。単純に任意のノニオン系分散剤と任意のアニオン系分散剤を併用しただけでは泡立ちを抑制することはできず、またフタロシアニン系顔料を芳香族スルホン酸塩で分散しても分散が進まない。
【００１４】
本発明で用いられるフタロシアニン系の顔料としては、Ｃ．Ｉ．ピグメントブルー１５（銅フタロシアニンブルーＲ）、１５：１、１５：２、１５：３（フタロシアニンブルーＧ）、１５：４、１５：６（フタロシアニンブルーＥ）、ピグメントブルー１６、ピグメントブルー１７、ピグメントブルー７５、ピグメントブルー７９、ピグメントグリーン７、１３、３６等が挙げられる。
【００１５】
本発明におけるノニオン系分散剤としては顔料種別に応じて適宜選択できるが、ポリオキシエチレンラウリルエーテル、ポリオキシエチレンミリスチルエーテル、ポリオキシエチレンセチルエーテル、ポリオキシエチレンステアリルエーテル、ポリオキシエチレンオレイルエーテル等のポリオキシエチレンアルキルエーテル、ポリオキシエチレンオクチルフェニルエーテル、ポリオキシエチレンノニルフェニルエーテル等のポリオキシエチレンアルキルフェニルエーテル、ポリオキシエチレンαナフチルエーテル、ポリオキシエチレンβナフチルエーテル、ポリオキシエチレンモノスチリルフェニルエーテル、ポリオキシエチレンジスチリルフェニルエーテル、ポリオキシエチレンアルキルナフチルエーテル、ポリオキシエチレンモノスチリルナフチルエーテル、ポリオキシエチレンジスチリルナフチルエーテル、ポリオキシエチレンポリオキシプロピレンブロック共重合体等が挙げられる。また、上記の分散剤のポリオキシエチレンの一部をポリオキシプロピレンに置き換えた分散剤やポリオキシエチレンアルキルフェニルエーテル等の芳香環を有する化合物をホルマリン等で縮合させた分散剤も使用できる。
【００１６】
ノニオン系分散剤のＨＬＢは１２以上１９．５以下のものが好ましく、１３以上１９以下のものがより好ましい。ＨＬＢが１２未満だと分散剤の分散媒へのなじみが悪いため分散安定性が悪化する傾向があり、ＨＬＢが１９．５を超えると分散剤が顔料に吸着しにくくなるためやはり分散安定性が悪化する傾向がある。
【００１７】
ノニオン系分散剤としては上記一般式（１）で示される化合物（即ち、前記ポリオキシエチレンαナフチルエーテル、ポリオキシエチレンβナフチルエーテル等）を用いることが特に好ましい。この化合物を用いて分散することにより顔料の微粒子化を達成し、画像の彩度を向上させることができる。エチレンオキサイドの重合度ｎは好ましくは２０以上２００以下、より好ましくは２５以上６０以下である。ｎが２０未満では分散安定性が低下して顔料の平均粒径が大きくなり、画像の彩度が低下する傾向にあり、２００を超えるとインクの粘度が高くなり、インクジェット方式での印字が困難になる傾向がある。
【００１８】
本発明の芳香族スルホン酸塩は芳香環にスルホン酸を導入し、塩基性化合物で中和したものであり、ベンゼンスルホン酸、ｐ−トルエンスルホン酸、ナフタレンスルホン酸、アルキルナフタレンスルホン酸等をブチルアミン、トリエチルアミン等のアルキルアミン、モノエタノールアミン、ジエタノールアミン、トリエタノールアミン、トリイソプロパノールアミン等のアルカノールアミン、モルホリン、アンモニア水、水酸化ナトリウム、水酸化リチウム、水酸化カリウム、アミノメチルプロパンジオール、アミノエチルプロパンジオール、コリン等で中和したものを挙げることができる。また塩基性化合物としてトリスヒドロキシルメチルアミノメタン、グッドバッファー等の緩衝剤を用いてもよい。また芳香族スルホン酸塩をホルマリン等で縮合させた物質も使用できる。
【００１９】
本発明の顔料分散体は平均粒径１０ｎｍ未満のウレタン樹脂エマルジョン（Ａ）を含有することにより、インク化する際に高浸透性の界面活性剤を添加しても保存安定性を確保することができる。
【００２０】
本発明におけるウレタン樹脂エマルジョンは少なくともポリイソシアネートとポリエーテルポリオール、ポリエステルポリオール、ポリカーボネートポリオール、ポリラクトンポリオール等を重合させたものである。
【００２１】
ポリイソシアネートとしては、ヘキサメチレンジイソシアネート、２，２，４−トリメチルヘキサメチレンジイソシアネート等の脂肪族ジイソシアネート化合物、イソホロンジイソシアネート、水添キシリレンジイソシアネート、１，４−シクロヘキサンジイソシアネート、４，４’−ジシクロヘキシルメタンジイソシアネート等の脂環式ジイソシアネート化合物、キシリレンジイソシアネート、テトラメチルキシレンジイソシアネート等の芳香脂肪族ジイソシアネート化合物、トルイレンジイソシアネート、フェニルメタンジイソシアネート等の芳香族ジイソシアネート化合物、これらジイソシアネートの変性物（カルボジイミド、ウレトジオン、ウレトイミン含有変成物など）等が挙げられる。
【００２２】
ポリエーテルポリオールとしては、ポリエチレングリコール、ポリプロピレングリコール、ポリテトラメチレンエーテルグリコール、ポリヘキサメチレンエーテルグリコール等が挙げられる。
【００２３】
ポリエステルポリオールとしては、ポリエチレンアジペート、ポリブチレンアジペート、ポリネオペンチルアジペート、ポリ−３−メチルペンチルアジペート、ポリエチレン／ブチレンアジペート、ポリネオペンチル／ヘキシルアジペート等が挙げられる。
【００２４】
ポリラクトンポリオールとしては、ポリカプロラクトンジオール、ポリオメガ−ヒドロキシカプロン酸ポリオール等が挙げられる。
【００２５】
ポリカーボネートポリオールとしては、プロパンジオール−（１，３）、ブタンジオール−（１，４）および／またはヘキサンジオール−（１，６）、ジエチレングリコール、トリエチレングリコールまたはテトラエチレングリコールのようなジオールとホスゲン、ジフェニルカーボネートのようなジアリールカーボネートまたはエチレンもしくはプロピレンカーボネートのような環状カーボネートとの反応から得られる生成物のような、それ自体、公知であるものが含まれる。上述のポリエステルまたはポリラクトンとホスゲン、ジアリールカーボネートまたは環状カーボネートとから得られるポリエステルカーボネートもまた好適である。
【００２６】
ウレタン樹脂エマルジョン（Ａ）の粒径は１０ｎｍ以下が好ましく、８ｎｍ以下がさらに好ましい。ウレタン樹脂エマルジョン（Ａ）の粒径が１０ｎｍを超えるとインクの保存安定性が低下する傾向がある。
【００２７】
本発明における樹脂エマルジョンの平均粒径は、日機装社製マイクロトラックＵＰＡ−１５０を用い、測定サンプル中の樹脂濃度が０．１重量％になるように純水で希釈したサンプルを用い、粒子屈折率１．５１、粒子密度１．４ｇ／ｃｍ３、溶媒パラメーターは純水のパラメーターを用い、２３℃で測定した５０％平均粒径（Ｄ５０）のことである。
【００２８】
顔料分散体及びインクからウレタン樹脂エマルジョン（Ａ）を単離する方法としては公知の濾過技術を用いることができ、限外濾過や精密膜濾過、クロスフロー濾過等の手法で分離することができる。また遠心分離法およびクロマト法も適用できる場合がある。
【００２９】
本発明のウレタン樹脂エマルジョン（Ａ）はエーテル系が好ましい。ウレタン樹脂エマルジョン（Ａ）がエーテル系以外では十分な保存安定性が確保できないため高温保存時に分散体およびインクの凝集、増粘が起こりやすい傾向がある。
【００３０】
ウレタン樹脂エマルジョン（Ａ）はスルホニル基、カルボキシル基、ポリエチレンオキサイドのような親水基を有する自己乳化型ウレタン樹脂エマルジョンが好ましく、カルボキシル基を有する自己乳化型ウレタン樹脂エマルジョンが特に好ましい。ウレタン樹脂エマルジョンに親水基を導入することにより更なる保存安定性の向上を図ることができる。ウレタン樹脂エマルジョンに親水基を導入する方法としては合成の際にジメチロール酢酸、ジメチロールブタン酸、ジメチロールプロピオン酸、ジメチロール酪酸等のモノマーを添加、共重合する方法が挙げられる。
【００３１】
カルボキシル基またはスルホニル基を有する自己乳化型ウレタン樹脂エマルジョンを使用する場合、分散体およびインク中においてウレタン樹脂の水性媒体への分散性を高めるために塩基性化合物を含有していても良い。このような塩基性化合物としては上記芳香族スルホン酸塩を中和するのに用いられる塩基性物質、あるいはその他の塩基性物質を使用できる。
【００３２】
塩基性化合物の添加量は使用するウレタン樹脂の物性や使用量、インクとして適したｐＨに応じて適宜設定され、単独または２種以上を混合して用いても良い。
【００３３】
ウレタン樹脂エマルジョン（Ａ）の製造方法としては、イソシアネート基と反応しない低沸点溶剤（アセトン等）中でイソシアネート末端プレポリマーを合成し、ジアミン、ポリオールなどで親水基を導入後、水で希釈し相転換させ、溶剤は留去させてウレタンディスパージョンを得る溶液法、親水基を導入したイソシアネート基末端プレポリマーを最初に合成し、水中に分散後、アミンで鎖延長を行なうプレポリマー法、その他ホットメルト法、ウレタンプレポリマーを乳化剤水溶液中で媒体である水を鎖延長剤として使用する方法、疎水性ポリオールと芳香族ポリイソシアネートから得られる遊離イソシアネート基を有するウレタンプレポリマーの芳香環をスルホン化する工程を経る方法、ブロックイソシアネートを使用する方法等、色々と知られているが、特に限定されるものではない。
【００３４】
特にウレタン系樹脂をプレポリマー法によって合成してもよく、その際、低分子量のポリヒドロキシ化合物を使用してもよい。低分子量のポリヒドロキシ化合物としては、上記のポリエステルジオールの原料として挙げたグリコール及びアルキレンオキシド低モル付加物、グリセリン、トリメチロールエタン、トリメチロールプロパン等の３価アルコール、そのアルキレンオキシド低モル付加物などが挙げられる。
【００３５】
水系ウレタン樹脂の場合、有機溶剤相で作成したウレタンプレポリマーを転相・乳化し水相でさらに鎖延長させる方法が一般的に知られている。この際の鎖伸長剤としてジアミン等のポリアミン類が一般的である。具体的には、ウレタンプレポリマーは、ジメチロールアルカン酸に由来する酸基を中和した後または中和しながら水延長または若しくはトリアミン延長する。アミン延長の際に鎖伸長剤として使用するポリアミン類としては、通常ジアミン又はトリアミンが挙げられる。また、その具体例としてはヘキサメチレンジアミン、イソホロンジアミン、ヒドラジン、ピペラジン等が挙げられる。
【００３６】
上記のウレタン樹脂エマルジョン（Ａ）の粒径をコントロールする方法としては、カルボキシル基含有モノマーやポリオールの比率を変える方法や重合時の攪拌強度や温度をコントロールする方法が挙げられる。
【００３７】
水系顔料分散体中の顔料の平均粒径は１０ｎｍ以上１５０ｎｍ以下が好ましく、２０ｎｍ以上１００ｎｍ以下がより好ましく、３０ｎｍ以上８０ｎｍ以下がさらに好ましい。顔料の平均粒径が１５０ｎｍを超えると印写画像の彩度が低下するのみならずインク保存時の増粘凝集や印写時のノズルの詰まりが生じやすくなる。また顔料の粒径が１０ｎｍ未満では耐光性が低下するのみならず保存安定性も悪化する傾向がある。
【００３８】
本発明における顔料の平均粒径は、日機装社製マイクロトラックＵＰＡ−１５０を用い、測定サンプル中の顔料濃度（重量濃度）が０．０１％になるように純水で希釈したサンプルを用い、粒子屈折率１．５１、粒子密度１．４ｇ／ｃｍ３、溶媒パラメーターは純水のパラメーターを用い、２３℃で測定した５０％平均粒径（Ｄ５０）のことである。
【００３９】
顔料に対するノニオン系分散剤の含有量は５重量％以上１００重量％以下であることが好ましく、１０重量％以上５０重量％以下がさらに好ましく、１５重量％以上４０重量％以下がより好ましい。顔料に対するノニオン系分散剤の含有量が５％未満だと分散が困難になり、１００％を超えるとインクの粘度が高くなりすぎるため吐出安定性に劣る傾向がある。
【００４０】
顔料に対する芳香族スルホン酸塩の含有量は０．０５重量％以上１０重量％以下が好ましく、０．１重量％以上５重量％以下がさらに好ましい。顔料に対する芳香族スルホン酸塩の含有量が０．０５重量％未満だとインク調合時に顔料が凝集してしまう傾向があり、１０重量％を超えると分散体の保存安定性が劣る傾向がある。
【００４１】
顔料に対するウレタン樹脂エマルジョン（Ａ）の含有量が３重量％以上２０重量％以下であることが好ましく、５重量％以上１５重量％以下がさらに好ましい。顔料に対するウレタン樹脂エマルジョン（Ａ）の含有量が３重量％未満だと十分な保存安定性を確保することが困難であり、２０重量％を越えるとやはりインクの粘度が高くなりすぎるため吐出安定性が劣る傾向がある。
【００４２】
本発明の顔料分散体の製造方法としては、最初にフタロシアニン系の顔料とノニオン系分散剤、芳香族スルホン酸塩、水や必要に応じて水溶性有機溶剤等の混合物を攪拌羽根やホモジナイザー、ビーズレス分散機でプレミックス後、サンドミル、ボールミル、ダイノーミル、ロールミル、ナノマイザー、ホモジナイザー等の公知の分散機で分散、その後必要に応じて顔料分散体とウレタン樹脂エマルジョン（Ａ）を混合する方法が望ましい。顔料分散体とウレタン樹脂エマルジョン（Ａ）の混合前に他の材料を混合すると凝集、増粘することがある。また本発明のインクジェット用インクの製造方法としては、上記分散体にインクとして必要な材料を混合する方法が望ましい。この際、混合順は分散体にインク材料を投入、あるいはインク材料に分散体を投入、のいずれも可能である。また、顔料分散体および（または）インクをフィルター、遠心分離装置等で粗大粒子を濾過することで、インクの吐出安定性を確保することができる。
【００４３】
インク中の固形分濃度の総量は６重量％以上２５重量％以下が好ましく、７重量％以上２０重量％以下がさらに好ましく、８重量％以上１５重量％以下がより好ましい。固形分濃度の総量が６重量％未満では印写画像のにじみが大きくなる傾向があり、２５重量％を超えると保存安定性が劣化する傾向がある。
【００４４】
本発明における固形分濃度の総量とは、インク中に含まれる水や水溶性有機溶剤等の混合物に溶けない成分の総量であり、顔料や樹脂エマルジョン等が含まれる。インク中の固形分濃度の総量を割り出す方法はインクを遠心分離機にかけて固形分を沈降又は浮遊させて分離し、重量を計測する方法、またはインクに凝集剤を添加して固形分を凝集させ、インクから分離して重量を計測する方法等が挙げられる。
【００４５】
本発明のインクジェット用インクには紙への浸透性を向上させ、インクに速乾性を付与するためにノニオン系分散剤、芳香族スルホン酸塩以外のノニオン系、またはアニオン系の界面活性剤をさらに含有することが可能である。ただしアニオン系界面活性剤を添加すると泡立ちが大きくなる傾向があるのは前述の通りである。これら高浸透性の界面活性剤をインクに添加すると保存安定性の低下を招く傾向があるが、本発明のインクジェット用インクではこのような界面活性剤を添加しても保存安定性を確保することが可能である。
【００４６】
ノニオン系またはアニオン系の界面活性剤としては、ポリオキシエチレンアルキルエーテル酢酸塩、ジアルキルスルホコハク酸塩、ポリオキシエチレンアルキルエーテル、ポリオキシエチレンアルキルフェニルエーテル、ポリオキシエチレンポリオキシプロピレンブロック共重合体、アセチレングリコール系界面活性剤、フッ素系界面活性剤等が挙げられる。これらのうち、特に疎水基が複数存在するノニオン性界面活性剤、あるいは疎水基が分岐しているノニオン性界面活性剤はインクの保存安定性を阻害しやすい傾向があるが、本発明のインクはこれらの界面活性剤と組み合わせても保存安定性を確保することができる。
【００４７】
上記界面活性剤の添加量は０．０５重量％以上１０重量％以下が好ましく、０．１重量％以上５重量％以下がさらに好ましい。０．０５重量％未満では十分な浸透性が得られないため２色重ね部での境界にじみが発生し、１０重量％を超えると化合物自体が低温で析出することがあり信頼性が悪くなる。
【００４８】
本発明においては、ウレタン樹脂エマルジョン（Ａ）以外にも必要に応じてさらに１種類以上の樹脂エマルジョン（Ｂ）を含有することが可能である。
樹脂エマルジョン（Ｂ）としてはアクリル酸（又はメタクリル酸）あるいはその誘導体（例えば、アクリル酸メチル、アクリル酸エチル、メタアクリル酸、又はメタアクリル酸メチル等）の重合体若しくは共重合体であるアクリル酸系ポリマー、スチレン−アクリル樹脂、アクリルシリコン樹脂、ウレタン樹脂、あるいはスチレン−ブタジエンゴム（ＳＢＲ）、エチレン−ビニルアセテート（ＥＶＡ）、若しくはアクリロニトリル−ブタジエンゴム（ＮＢＲ）等のゴム系ポリマー、でんぷん、変性でんぷん、ゼラチン、カゼイン、若しくは大豆蛋白などの天然高分子化合物、あるいはカルボキシメチルセルロース（ＣＭＣ）、ヒドロキシエチルセルロース（ＨＥＣ）、若しくはヒドロキシプロピルセルロース（ＨＰＣ）等のセルロース変性ポリマー、あるいはポリビニルアルコール（ＰＶＡ）、変性ＰＶＡ、ポリアクリルアミド、ポリエチレン、ポリアセタール樹脂、グアーガム、ポリエステル、ポリビニルピロリドン、エチレン−ポリビニルアルコール共重合体等を挙げることができる。これらのうち、アクリル樹脂、スチレン−アクリル樹脂、アクリルシリコン樹脂、ウレタン樹脂が定着性、画質、保存安定性の観点から特に好ましい。
【００４９】
インクのｐＨとしては５以上１２以下が好ましく、６以上１１以下がより好ましく、７以上１０以下がさらに好ましい。ｐＨが５未満、あるいは１２を超えるとインクの保存時に凝集・増粘が生じやすくなる傾向がある。なお、本発明におけるｐＨは東亜電波社製ｐＨメーター  ＨＭ−５０Ｖで２５℃の条件で測定した値である。
【００５０】
ｐＨの調整方法としては、上記ウレタン樹脂エマルジョンのカルボキシル基あるいはスルホニル基の中和で例示されているアルカリの他、水酸化アンモニウム、第４級アンモニウム水酸化物、第４級ホスホニウム水酸化物、炭酸リチウム、炭酸ナトリウム、炭酸カリウム等のアルカリ金属の炭酸塩、塩酸、硫酸、硝酸、酢酸、炭酸等の酸、尿素等を添加することにより可能である。
【００５１】
本発明のインクは水を液媒体として使用するものであるが、インクを所望の物性にするため、インクの乾燥を防止するために、また、本発明の化合物の溶解安定性を向上するため等の目的で下記の水溶性有機溶剤を使用することができる。
【００５２】
メタノール、エタノール、１−プロパノール、２−プロパノール、１−ブタノール、２−ブタノール、イソブチルアルコール等のアルコール、エチレングリコール、ジエチレングリコール、トリエチレングリコール、ポリエチレングリコール、プロピレングリコール、１，２−プロパンジオール、１，２−ブタンジオール、１，３−ブタンジオール、１，４−ブタンジオール、２，３−ブタンジオール、２−メチル−１，３−ブタンジオール、１，５−ペンタンジオール、１，６−ヘキサンジオール、グリセリン、１，２，６−ヘキサントリオール、１，２，４−ブタントリオール、１，２，３−ブタントリオール、ペンタエリスリトオール等の多価アルコール、上記多価アルコールと上記アルコールを脱水縮合して得られるモノエーテル誘導体及びジエーテル誘導体、エチレングリコールモノフェニルエーテル、エチレングリコールモノベンジルエーテル等の多価アルコールフェニルエーテル、Ｎ−メチル−２−ピロリドン、Ｎ−ヒドロキシエチルー２−ピロリドン、２−ピロリドン、１，３−ジメチルイミダゾリジノン、ε−カプロラクタム等の含窒素複素環化合物、ホルムアミド、Ｎ−メチルホルムアミド、Ｎ，Ｎ−ジメチルホルムアミド等のアミド類、アセトン、メチルエチルケトン等のケトン、モノエタノールアミン、ジエタノールアミン、トリエタノールアミン、トリイソプロパノールアミン、モノエチルアミン、ジエチルアミン、トリエチルアミン、プロピルアミン、ブチルアミン等のアミン類、ジメチルスルホキシシド、スルホラン、チオジエタノール等の含硫黄化合物類、プロピレンカーボネート、炭酸エチレン、γ―ブチロラクトン類である。これらの溶剤は、水とともに単独もしくは複数混合して用いられる。
【００５３】
これらの中で特に好ましいものはジエチレングリコール、チオジエタノール、ポリエチレングリコール２００〜６００、トリエチレングリコール、グリセリン、１，２，６−ヘキサントリオール、１、２、４−ブタントリオール、ペンタエリスリトオール、１，３−ブタンジオール、２，３−ブタンジオール、１、４−ブタンジオール、２−メチル−１，３−ブタンジオール、１，５−ペンタンジオール、Ｎ−メチル−２−ピロリドン，Ｎ−ヒドロキシエチルピロリドン、２−ピロリドン、１、３ジメチルイミダゾリジノンであり、これらを用いることにより本化合物の高い溶解性と水分蒸発による噴射特性不良の防止に対して優れた効果が得られる。
【００５４】
水溶性有機溶剤の添加量としては１０％以上５０％以下が好ましい。水溶性有機溶剤が１０％未満だと乾燥後の粘度が高くなり、５０％を越えるとインクの粘度が高くなるばかりでなく、印字した際に文字品質が低下する傾向にある。
【００５５】
また、本発明のインクに添加する界面活性剤以外で表面張力を調整する目的で添加される浸透剤としては、ジエチレングリコールモノフェニルエーテル、エチレングリコールモノフェニルエーテル、エチレングリコールモノアリルエーテル、ジエチレングリコールモノフェニルエーテル、ジエチレングリコールモノブチルエーテル、プロピレングリコールモノブチルエーテル、トリエチレングリコールモノブチルエーテル、テトラエチレングリコールクロロフェニルエーテル等の多価アルコールのアルキル及びアリールエーテル類、２−エチル−１，３ヘキサンジオール、２，２，４−トリメチル−１，３−ペンタンジオール、２，２−ジメチル−１，３−プロパンジオール等のジオール類、ポリオキシエチレンポリオキシプロピレンブロック共重合体、エタノール、２−プロパノール等の低級アルコール類が挙げられるが、特に好ましいのは多価アルコールアルキルエーテルとしてジエチレングリコールモノブチルエーテル、炭素数６以上のジオールとして２−エチル−１，３ヘキサンジオール及び２，２，４−トリメチル１，３ペンタンジオールである。ジオール類は水不溶性色材の凝集が発生しにくいということで好適である。添加量はその種類や所望の物性にもよるが０．１重量％以上２０重量％以下、好ましくは０．５重量％以上１０重量％以下の範囲で添加される。０．１重量％未満では浸透性が不充分であり、２０重量％を越えると粒子化特性に悪影響を及ぼす。またこれらの添加によりインクジェットヘッド部材や記録器具への濡れ性も改善され、充填性が向上し気泡による記録不良が発生しにくくなる。
【００５６】
本発明のインクジェット用インクには、上記の材料のほかに従来より知られている添加剤を加えることができる。
例えば、防腐防黴剤としてはデヒドロ酢酸ナトリウム、ソルビン酸ナトリウム、２−ピリジンチオール−１−オキサイドナトリウム、安息香酸ナトリウム、ペンタクロロフェノールナトリウム、イソチアゾリン等が本発明に使用できる。
その他キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等がある。
防錆剤としては、例えば、酸性亜硫酸塩、チオ硫酸ナトリウム、チオジグリコール酸アンモン、ジイソプロピルアンモニイウムニトライト、四硝酸ペンタエリスリト−ル、ジシクロヘキシルアンモニウムニトライト、ベンゾトリアゾール等がある。
【００５７】
その他、目的に応じて水溶性紫外線吸収剤、水溶性赤外線吸収剤、消泡剤、ｐＨ緩衝剤等を添加することも可能である。
【００５８】
また必要に応じ染料の併用も可能である。好ましい染料としては、カラーインデックスにおいて酸性染料、直接性染料、塩基性染料、反応性染料、食用染料に分類される染料で耐水、耐光性が優れたものが用いられる。
【００５９】
本発明のインクを収容するインクカートリッジとしては、カートリッジに充填してキャリッジの上に搭載するタイプ、あるいは袋形状でキャリッジとは離れた場所に設置し、ヘッドにパイプ等でインクを供給するタイプのいずれも使用可能である。
【００６０】
上記のインクを印字する方法としては連続噴射型あるいはオンデマンド型が挙げられる。オンデマンド型としてはピエゾ方式、サーマルインクジェット方式、静電方式等、いずれの方法でも使用できるが、本インクは泡立ちが少ないので特にピエゾ方式のプリンタに好適に使用することができる。例えば図１に示されるようなインクジェット装置に適用することができる。
【００６１】
図１に図示するように、このインクジェット装置（５０）は、紙送りモータ（５１）によって用紙（５２）を搬送する機構と、キャリッジモータ（５３）によってキャリッジ（５４）をプラテン（５５）と対向しながら往復動させる機構と、キャリッジ（５４）に搭載された印刷ヘッド（５６）を駆動してインクの吐出およびドット形成を制御する機構と、ヘッドにインクを供給するためのカラーインクカートリッジ（６３）および黒インクカートリッジ（６５）と、カートリッジを保持するための仕切り板（６４）と、これらの紙送りモータ（５１）、キャリッジモータ（５３）、印刷ヘッド（５６）および操作パネル（５７）との信号のやり取りを司る制御回路（５８）とから構成されている。
【００６２】
記録媒体である用紙（５２）を搬送する機構は、紙送りモータ（５１）の回転をプラテン（５５）のみならず、図示しない用紙搬送ローラに伝達するギヤトレインを備える。また、キャリッジ（５４）を往復動させる機構は、プラテン（５５）の軸と並行に架設され、キャリッジ（５４）を摺動可能に保持する摺動軸（５９）と、キャリッジモータ（５３）との間に無端状の駆動ベルト（６０）を張設するプーリ（６１）と、キャリッジ（５４）の原点位置を検出する位置検出センサ（６２）等から構成されている。
【００６３】
なお、制御系については、図示しないが、インクジェット装置内に設けられた制御回路は、例えば、周知のＣＰＵ、プログラムなどを記憶したＰ−ＲＯＭ、ＲＡＭ、文字のドットマトリクスを記憶したキャラクタジェネレータ（ＣＧ）などを中心とする算術論理演算回路として構成されており、この他、外部のモータ等とのインタフエースを専用に行なうＩ／Ｆ専用回路、このＩ／Ｆ専用回路に接続され印刷ヘッド（５６）を駆動するヘッド駆動回路、同じく紙送りモータ（５１）およびキャリッジモータ（５３）を駆動するモータ駆動回路等を備える。
【実施例】
【００６４】
以下、実施例に基づき本発明をより詳細に説明するが、本発明は本実施例に限定されないものである。なお実施例中の部数は重量部を表わすものである。
（顔料分散体の製造方法）
下記表２に示す顔料、表３に示す分散剤、表４に示す芳香族スルホン酸塩、或いは表５に示すアニオン系界面活性剤、純水を表１に示す処方で計量、プレミックス後、シンマルエンタープライゼス社製ダイノーミルで０．３μｍジルコニアビーズを用い３０分分散、ビーズと液体を分離後、表６に示すウレタン樹脂エマルジョンを添加し、実施例１〜４、比較例１〜４の顔料分散体を得た。
【００６５】
【表１】
2008038075.tif 000004
【００６６】
【表２】
2008038075.tif 000005
【００６７】
【表３】
2008038075.tif 000006
【００６８】
【表４】
2008038075.tif 000007
【００６９】
【表５】
2008038075.tif 000008
【００７０】
【表６】
2008038075.tif 000009
【００７１】
上記実施例１〜４、比較例１〜４の顔料分散体を用い、下記の評価を行なった。結果を表８に示す。
（１）分散体の平均粒径確認
顔料分散体を純水で１５００倍に希釈し、平均粒径を日機装社製マイクロトラックＵＰＡ−１５０で測定した。
（２）泡立ち評価
上記顔料分散体のうち、純水希釈時に凝集しなかったものを用い、顔料分散体１０ｍｌを５０ｍｌのガラス瓶にいれ、振盪機マルチシェーカーＭＭＳ−１００型（東京理化機器社製）で２２０ｒｐｍ、３分振とう後１分静置し、直径１ｍｍ以上の泡の個数を確認した。
（３）インク評価
上記顔料分散体のうち、純水希釈時に凝集しなかったものを用い、表７に示す処方でインクを作成、真空脱気後、リコー社製ＩＰＳｉＯ  Ｇ７０７用インクパックに充填してインクカートリッジを作成、ＩＰＳｉＯ  Ｇ７０７にセットし、プリンタドライバの設定を「用紙種類『普通紙』、印刷品質『標準（はやい）』」に設定してベタ画像を印写し、画像の乱れを確認した。
○：抜け、乱れなし
△：一部抜け、乱れあり
×：抜け、乱れあり
【００７２】
【表７】
2008038075.tif 000010
【００７３】
【表８】
2008038075.tif 000011
【図面の簡単な説明】
【００７４】
【図１】本発明に係るインクジェット装置の図である。
【符号の説明】
【００７５】
５０  インクジェット装置
５１  紙送りモータ
５２  用紙
５３  キャリッジモータ
５４  キャリッジ
５５  プラテン
５６  印刷ヘッド
５７  操作パネル
５８  制御回路
５９  摺動軸
６０  駆動ベルト
６１  プーリ
６２  位置検出センサ
６３  カラーインクカートリッジ
６４  仕切り板
６５  黒インクカートリッジ
【図１】
2008038075.tif 000013